(57)【要約】【課題】従来に比べて短波長に発振波長を有する半導体レーザを用いる追記型ＤＶＤシステムにも適用可能な光記録媒体を提供すること。また特に記録波長依存性を低減した光記録媒体と、これを用いた光記録方法を提供すること。【解決手段】本発明の光記録媒体は、記録層が、記録再生波長付近に最大屈折率を示す有機色素の少なくとも一種類と、記録再生波長付近にプラズモン吸収を発現する金属微粒子と、前記金属微粒子の凝集を防ぐ分散安定化剤とを含むことを特徴としている。また本発明の光記録方法は、前記光記録媒体に対し、６００〜７２０ｎｍの波長の光で記録することを特徴としている。【選択図】        図２
2004223883.tif 000002
【特許請求の範囲】
【請求項１】
基板上に記録層を設けてなる光記録媒体において、前記記録層が、記録再生波長付近に最大屈折率を示す有機色素の少なくとも一種類と、記録再生波長付近にプラズモン吸収を発現する金属微粒子と、前記金属微粒子の凝集を防ぐ分散安定化剤とを含むことを特徴とする光記録媒体。
【請求項２】
前記金属が貴金属であることを特徴とする請求項１に記載の光記録媒体。
【請求項３】
前記貴金属が金であることを特徴とする請求項２に記載の光記録媒体。
【請求項４】
前記記録層が、前記有機色素、金属微粒子、分散安定化剤および溶媒を含むコロイド溶液を用いたスピンコート法により形成されることを特徴とする請求項１ないし３のいずれか１項に記載の光記録媒体。
【請求項５】
前記分散安定化剤が、主鎖に窒素を含有するとともに、側鎖に前記溶媒と親和性の高い置換基を有する高分子化合物であることを特徴とする請求項４に記載の光記録媒体。
【請求項６】
前記記録再生波長が、６００〜７２０ｎｍの範囲の波長である請求項１に記載の光記録媒体。
【請求項７】
前記有機色素が、金属キレート色素、ポリメチン色素およびアザアヌレン系色素から選択された少なくとも一種であることを特徴とする請求項１ないし６のいずれか１項に記載の光記録媒体。
【請求項８】
前記金属キレート色素が、アゾ金属キレート色素、ホルマザン金属キレート色素、ジピロメテン金属キレート色素またはスクアリリウム金属キレート色素であることを特徴とする請求項７に記載の光記録媒体。
【請求項９】
前記金属キレート色素の金属がニッケル、銅、コバルト、マンガン、アルミニウムまたは酸化バナジウムであることを特徴とする請求項７または８に記載の光記録媒体。
【請求項１０】
前記ポリメチン色素がトリメチンシアニン色素であり、前記アザアヌレン色素がテトラアザポルフィリン色素であることを特徴とする請求項７に記載の光記録媒体。
【請求項１１】
請求項１ないし１０のいずれか１項に記載の光記録媒体に対し、６００〜７２０ｎｍの波長の光で記録することを特徴とする光記録方法。
【発明の詳細な説明】
【０００１】
【発明の属する技術分野】
本発明は、光記録媒体およびこれを用いる光記録方法に関するものであり、詳しくは、従来に比べて短波長に発振波長を有する半導体レーザを用いる追記型ＤＶＤシステムにも適用可能な光記録媒体と、これを用いた光記録方法に関するものである。
【０００２】
【従来の技術】
現在、次世代大容量光記録媒体として追記型ＤＶＤの開発が進められている。記録容量向上の要素技術として、記録ピット微少化のための記録材料開発、ＭＰＥＧ２に代表される画像圧縮技術の採用、記録ピット読みとりのための半導体レーザの短波長化等の技術開発が必要である。
これまで赤色波長域の半導体レーザとしては、バーコードリーダ、計測器用に６７０ｎｍ帯のＡｌＧａＩｎＰ半導体レーザが商品化されているのみであったが、光記録媒体の高密度化に伴い、赤色レーザが本格的に光ストレージ市場で使用されつつある。ＤＶＤドライブの場合、６３０ｎｍ〜６９０ｎｍ帯の波長を有する半導体レーザが光源として規格化されている。一方、再生専用のＤＶＤ−ＲＯＭドライブは波長約６５０ｎｍで商品化されている。
このような状況下で最も好ましい追記型ＤＶＤは、波長６３０〜６９０ｎｍの光を用いて記録、再生が可能であるものである。今日までにシアニン色素や、アゾ色素、アゾメチン色素、スチリル色素、ホルマザン色素、スクアリリウム色素等の様々な色素系材料が記録層として提案されてきた。
しかしながら、これらの材料は、高反射率を得るという目的から、色素膜の吸収スペクトルの吸収帯の長波長端が、記録、再生波長になるように設計されているために、波長依存性が大きいという問題点があった。一方、記録型ＤＶＤドライブ等に用いられる半導体レーザは使用環境により発振波長が変動することが知られている。特に高温の環境に置かれた場合、発振波長が長波長にシフトしてしまうため、記録層に用いられている色素材料の吸収係数ｋが小さくなり記録感度が不足してしまう、という問題点があった。
なお、金属を含む記録層は、下記特許文献１〜２に開示されている。
【０００３】
【特許文献１】
特開２００２−７９７５６号公報
【特許文献２】
特開平７−７６１７１号公報
【０００４】
【発明が解決しようとする課題】
本発明の目的は、従来に比べて短波長に発振波長を有する半導体レーザを用いる追記型ＤＶＤシステムにも適用可能な光記録媒体を提供することにある。また本発明の別の目的は、特に記録波長依存性を低減した光記録媒体と、これを用いた光記録方法を提供することにある。
【０００５】
【課題を解決するための手段】
本発明者らは鋭意検討した結果、有機色素と、プラズモン吸収を発現する金属微粒子と、金属微粒子の凝集を防ぐ分散安定化剤とを組み合わせた材料を記録層として用いることにより前記課題を解決できることを見出し、本発明を完成することができた。
【０００６】
請求項１の発明は、基板上に記録層を設けてなる光記録媒体において、前記記録層が、記録再生波長付近に最大屈折率を示す有機色素の少なくとも一種類と、記録再生波長付近にプラズモン吸収を発現する金属微粒子と、前記金属微粒子の凝集を防ぐ分散安定化剤とを含むことを特徴とする光記録媒体である。
請求項２の発明は、前記金属が貴金属であることを特徴とする請求項１に記載の光記録媒体である。
請求項３の発明は、前記貴金属が金であることを特徴とする請求項２に記載の光記録媒体である。
請求項４の発明は、前記記録層が、前記有機色素、金属微粒子、分散安定化剤および溶媒を含むコロイド溶液を用いたスピンコート法により形成されることを特徴とする請求項１ないし３のいずれか１項に記載の光記録媒体である。
請求項５の発明は、前記分散安定化剤が、主鎖に窒素を含有するとともに、側鎖に前記溶媒と親和性の高い置換基を有する高分子化合物であることを特徴とする請求項４に記載の光記録媒体である。
請求項６の発明は、前記記録再生波長が、６００〜７２０ｎｍの範囲の波長である請求項１に記載の光記録媒体である。
請求項７の発明は、前記有機色素が、金属キレート色素、ポリメチン色素およびアザアヌレン系色素から選択された少なくとも一種であることを特徴とする請求項１ないし６のいずれか１項に記載の光記録媒体である。
請求項８の発明は、前記金属キレート色素が、アゾ金属キレート色素、ホルマザン金属キレート色素、ジピロメテン金属キレート色素またはスクアリリウム金属キレート色素であることを特徴とする請求項７に記載の光記録媒体である。
請求項９の発明は、前記金属キレート色素の金属がニッケル、銅、コバルト、マンガン、アルミニウムまたは酸化バナジウムであることを特徴とする請求項７または８に記載の光記録媒体である。
請求項１０の発明は、前記ポリメチン色素がトリメチンシアニン色素であり、前記アザアヌレン色素がテトラアザポルフィリン色素であることを特徴とする請求項７に記載の光記録媒体である。
請求項１１の発明は、請求項１ないし１０のいずれか１項に記載の光記録媒体に対し、６００〜７２０ｎｍの波長の光で記録することを特徴とする光記録方法である。
【０００７】
【発明の実施の形態】
（有機色素）
本発明で用いる有機色素は、記録再生波長付近に最大屈折率を示すものであればよい。
例えばレーザ光の照射エネルギーによりヒートモード（熱分解等）でその光学定数を変化させる色素化合物が挙げられ、中でも金属キレート色素、ポリメチン色素、アザアヌレン系色素等が好ましい。これらは併用することも可能である。
【０００８】
金属キレート色素としては、アゾ金属キレート色素、ホルマザン金属キレート色素、ジピロメテン金属キレート色素またはスクアリリウム金属キレート色素がとくに好適である。
【０００９】
ここで、アゾ金属キレート色素は、アゾ結合をはさみ両側のアゾ化合物形成ユニットが置換、未置換の芳香環、ピリジン残基、ピリミジン残基、ピラジン残基、ピリミジン残基、ピリダジン残基、トリアジン残基、イミダゾール残基、チアゾール残基、トリアゾール残基、ピラゾール残基、イソチアゾール残基、ベンズチアゾール残基であるのが特に好ましい。
【００１０】
また、ホルマザン金属キレート色素は、下記一般式のホルマザン化合物の金属キレート化物が好ましい。
【００１１】
【化１】
2004223883.tif 000003
【００１２】
式中、Ｚは炭素原子および窒素原子と結合して複素環を形成する残基であり、具体的にはピリダジン環、ピリミジン環、ピラジン環、トリアジン環が挙げられる。また、この複素環にはアルキル基、アルコキシ基、アルキルチオ基、置換アミノ基、アリル基、アリルオキシ基、アニリノ基、ケト基等の置換基を有していてもよい。Ａは例えばアルキル基、アラルキル基、アリル基、シクロヘキシル基を表し、アルキル基、アルコキシ基、ハロゲン、ケト基、カルボキシル基またはそのエステル、ニトリル基、ニトロ基等の置換基を有していてもよい。Ｂはアリル基を表し、アルキル基、アルコキシ基、ハロゲン基、カルボキシル基またはそのエステル、ニトリル基、ニトロ基等の置換基を有していてもよい。
【００１３】
ジピロメテン金属キレート色素は、下記一般式のジピロメテン化合物の金属キレート化物が好ましい。
【００１４】
【化２】
2004223883.tif 000004
【００１５】
式中Ｒ１〜Ｒ９は各々独立に水素原子、ハロゲン原子、置換または未置換のアルキル基、アルコキシ基、アルケニル基、アシル基、アルコキシカルボニル基、アラルキル基、アリール基、ヘテロアリール基を表す。
【００１６】
スクアリリウム金属キレート色素は、スクアレン環の両端が置換または未置換のインドレニン、ベンズインドレニン、ピラゾール、カルバゾール、キノキサリン、イソインドール、芳香環、置換アミノ基残基のうちの組み合わせで形成されたスクアリリウムを含むものが好ましい。
【００１７】
アゾ化合物、ホルマザン化合物、ジピロメテン化合物、スクアリリウム化合物ともにキレート化合物の場合の金属は遷移金属が挙げられ、例えばＮｉ，Ｃｏ，Ｃｕ，Ｍｎ，ＶＯ，Ｚｎ，Ｆｅ，Ｃｒ，Ａｌ等が挙げられ、製造上とディスク特性上、特にＮｉ，Ｃｏ，Ｃｕ，Ｍｎ，Ａｌ、ＶＯが好ましい。
【００１８】
ポリメチン色素としては５３０ｎｍ〜６００ｎｍに吸収帯を有する色素であれば本発明に適用可能であるが、とくにトリメチンシアニン色素が好ましく、トリメチン鎖の両端が置換または未置換のインドレニン、ベンズインドレニンが特に好ましく、カウンターアニオンとしてはハロゲン、ＣｌＯ４、ＢＦ４、ＰＦ６、ＳｂＦ６等の他にニッケルジチオレート錯体に代表される各種金属キレートアニオンでもよい。
【００１９】
またアザアヌレン色素としては、各々特定の置換基を有したフタロシアニン、ナフタロシアニン、テトラピラジノポルフィラジン、テトラピリジノポルフィラジン、テトラアザポルフィリン等が挙げられるが、このうち特に好ましいのはテトラアザポルフィリンであり、ついでテトラピリジノポルフィラジン、テトラピラジノポルフィラジン、フタロシアニンの順で好ましい。
なおここで本明細書でいう記録再生波長付近とは、例えば記録再生波長±１０ｎｍを意味する。
【００２０】
（金属微粒子）
本発明で用いる金属微粒子は、記録再生波長付近にプラズモン吸収を発現するものであり、例えば平均粒径が１〜５０ｎｍの貴金属、とくに金が好ましい。
金属微粒子は、分散安定化剤に対して、１０〜９５重量％使用するのが好ましい。
【００２１】
図１は、金の微粒子からなる薄膜の吸収スペクトルを示す図である。
一般に、物理的な大きさの次元が極端に異なる場合、その物理的および化学的な性質が異なることが多いことが知られている。金属、特に貴金属の微粒子は、粒子径が小さくなる（数ｎｍ〜数十ｎｍ）とプラズモン吸収を示すことが知られている。その中でも金の微粒子の中にはＤＶＤシステム等一般に使われている赤色半導体ＬＤの６００〜７２０ｎｍの波長域において吸収を示している。
また、ＤＶＤ等の追記型光記録媒体用の色素材料に要求される光学特性として記録再生波長である６００〜７２０ｎｍに対して短波長側に大きな吸収帯を有し、かつ記録再生波長が該吸収帯の長波長端近傍にあることが挙げられる。これは、記録再生波長である６００〜７２０ｎｍで大きな屈折率と消衰係数を有すること、つまり高反射率を達成できることを意味する。
図２は、有機材料に金属微粒子を添加した記録層の吸収スペクトル（実線１）と有機材料のみからなる記録層の吸収スペクトル（実線２）を示す図である。前記のように、記録型ＤＶＤドライブ等に用いられる半導体レーザは使用環境により発振波長が変動することが知られている。特に高温の環境に置かれた場合、発振波長が長波長にシフトしてしまう。このとき記録材料が記録再生波長付近に最大屈折率を示す有機色素のみの場合、半導体レーザの発振波長が長波長にシフトしたとき、色素材料の吸収係数ｋが小さくなり記録感度が不足してしまう、という問題点がある。そこで、有機色素材料に、さらに記録再生波長付近に大きな吸収（プラズモン吸収）を持つ金属微粒子を少量添加することにより、追記型ＤＶＤの基本特性を維持しながら記録再生波長付近の吸収係数ｋを大きくでき、記録レーザの波長変動に対する記録感度の低下、いわゆる波長依存性を低減させることができる。
【００２２】
（分散安定化剤）
本発明で用いる分散安定化剤は、金属微粒子の凝集を防ぐとともに、記録層形成用の塗布液をコロイド溶液としたときに金属微粒子の保護コロイドとなり得るものであるのがよい。また、分散安定化剤は、金属微粒子に多点吸着するような主鎖に窒素を含有する高分子化合物が好ましい。また、溶媒中に均一に分散させるために、側鎖に溶媒と親和性が高くなるような置換基を有することが好ましい。例えば、分散安定化剤としては、主鎖に脂肪族系のアミン構造を持ち、側鎖にポリエステル、アクリル、ポリウレタン等を持つ櫛形のブロックコポリマー等があげられる。
【００２３】
本発明における記録層は、例えば前記有機色素を含むとともに、前記の分散安定化剤を保護コロイドとした金属微粒子のコロイド溶液を調製し、これを基板上にスピンコート法によって簡単に薄膜として形成することができる。なお、コロイド溶液の溶媒としては、２，２，３，３−テトラフルオロプロパノール、エチルシクロヘキサン、２−メトキシエタノールおよびこれらの混合溶媒等が挙げられる。
【００２４】
なお、記録層には、特性改良の目的で、安定剤（遷移金属錯体等）、紫外線吸収剤、分散剤、難燃剤、潤滑剤、帯電防止剤、界面活性剤、可塑剤などを添加してもよい。
【００２５】
図３は、本発明の光記録媒体の一実施形態（追記型）を説明するための断面図である。図３における光記録媒体は、基板１上に記録層２を設けたもの（ａ）、基板１と記録層２との間に下引き層３を設けたもの（ｂ）、基板１上に下引き層３、記録層２、保護層４を順次設けたもの（ｃ）、基板１上に下引き層３、記録層２、保護層４を順次設け、さらに基板１の反対面にハードコート層５を設けたもの（ｄ）として示されている。
図４は、本発明の光記録媒体の別の実施形態（ＣＤ−Ｒ）を説明するための断面図である。図４における光記録媒体は、基板１上に記録層２、金属反射層６、保護層４を順次設けたもの（ａ）、基板１上に下引き層３、記録層２、金属反射層６、保護層４を順次設けたもの（ｂ）、基板１上に下引き層３、記録層２、金属反射層６、保護層４を順次設け、さらに基板１の反対面にハードコート層５を設けたもの（ｃ）として示されている。
図５は、本発明の光記録媒体の別の実施形態（追記型ＤＶＤ）を説明するための断面図である。図５における光記録媒体は、基板１上に記録層２、金属反射層６、保護層４を順次設けたもの（ａ）、基板１上に記録層２、金属反射層６、保護層４、接着層８、保護基板７を順次設けたもの（ｂ）、基板１上に下引き層３、記録層２、金属反射層６、保護層４、接着層８、保護基板７を順次設け、さらに基板１の反対面にハードコート層５を設けたもの（ｃ）として示されている。
なお、本発明では、例えば図３の構造を有する光記録媒体を２枚貼合わせた、いわゆるエアーサンドイッチ、または密着貼合わせ構造を採用することもできる。
【００２６】
前記基板１において、基板１側より記録再生を行う場合は、使用レーザー光に対して透明でなければならず、記録層２側から記録、再生を行う場合は、基板１は透明である必要はない。基板材料としては例えば、ポリエステル、アクリル樹脂、ポリアミド、ポリカーボネート樹脂、ポリオレフィン樹脂、フェノール樹脂、エポキシ樹脂、ポリイミド等のプラスチック、ガラス、セラミックあるいは金属等を用いることができる。なお、基板１の表面にトラッキング用の案内溝や、案内ピット、さらにアドレス信号等のプレフォーマット等が形成されていてもよい。
【００２７】
また本発明では、前記図３〜５で示したように、基板１、記録層２、保護層４、金属反射層６以外に、下引き層３等の中間層を設けることができる。この中間層は（ａ）接着性の向上、（ｂ）水またはガス等のバリアー、（ｃ）記録層の保存安定性の向上、（ｄ）反射率の向上、（ｅ）溶剤からの基板や記録層の保護、（ｆ）案内溝・案内ピット・プレフォーマット等の形成等を目的として設けられる。（ａ）の目的に対しては高分子材料、例えばアイオノマー樹脂、ポリアミド樹脂、ビニル系樹脂、天然樹脂、天然高分子、シリコーン、液状ゴム等の種々の高分子物質、およびシランカップリング剤等を用いることができ、（ｂ）および（ｃ）の目的に対しては、前記高分子材料以外に無機化合物、例えばＳｉＯ２、ＭｇＦ２、ＳｉＯ、ＴｉＯ２、ＺｎＯ、ＴｉＮ、ＳｉＮ等金属、または半金属、例えばＺｎ、Ｃｕ、Ｎｉ、Ｃｒ、Ｇｅ、Ｓｅ、Ａｕ、Ａｇ、Ａｌ等を用いることができる。また（ｄ）の目的に対しては金属、例えばＡｌ、Ａｇ等や、金属光沢を有する有機薄膜、例えばメチン染料、キサンテン系染料等を用いることができ、（ｅ）および（ｆ）の目的に対しては紫外線硬化樹脂、熱硬化樹脂、熱可塑性樹脂等を用いることができる。下引き層３の膜厚は０．０１〜３０μｍ、好ましくは０．０５〜１０μｍが適当である。
【００２８】
本発明における記録層２は、レーザ光の照射により何らかの光学的変化を生じさせ、その変化により情報を記録できるものであって、この記録層２中には前記の必須成分が含有されていることが必要である。記録層の膜厚は１００Å〜１０μｍ、好ましくは２００Å〜２０００Åが適当である。
【００２９】
金属反射層６は単体で高反射率の得られる腐食されにくい金属、半金属等が挙げられ、材料例としてはＡｕ、Ａｇ、Ｃｒ、ＮＩ、Ａｌ、Ｆｅ、Ｓｎ等が挙げられるが、反射率、生産性の点からＡｕ、Ａｇ、Ａｌ、が最も好ましく、これらの金属、半金属は単独で使用してもよく、２種の合金としてもよい。
膜形成法としては蒸着、スッパタリング等が挙げられ、膜圧としては５０〜５０００Å、好ましくは１００〜３０００Åである。
【００３０】
また、保護層４あるいはハードコート層５は、（ａ）記録層２を傷、ホコリ、汚れ等から保護する、（ｂ）記録層２の保存安定性の向上、（ｃ）反射率の向上等を目的として使用される。これらの目的に対しては、前記中間層に示した材料を用いることができる。また、無機材料として、ＳｉＯ、ＳｉＯ２等も用いることができ、有機材料としてポリメチルアクリレート、ポリカーボネート、エポキシ樹脂、ポリスチレン、ポリエステル樹脂、ビニル樹脂、セルロース、脂肪族炭化水素樹脂、芳香属炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。
前記材料のうち保護層４あるいはハードコート層５に最も好ましい例としては生産性に優れた紫外線硬化樹脂である。保護層４あるいはハードコート層５の膜厚は０．０１〜３０μｍ、好ましくは０．０５〜１０μｍがよい。本発明において、前記中間層、保護層、およびハードコート層には記録層の場合と同様に、安定剤、分散剤、難燃剤、滑剤、帯電防止剤、界面活性剤、可塑剤等を含有させることができる。
【００３１】
接着層８としては、２枚の基板および保護基板を接着できる材料ならばとくに制限されず、生産性を考えると、紫外線硬化型またはホットメルト型の接着剤が好ましく、その中でも紫外線硬化型接着剤が特に好ましい。
【００３２】
【実施例】
以下、本発明を実施例および比較例によりさらに説明するが、本発明はこれらの例に限定されるものではない。
（実施例１）
溝深さ１７００Å、溝幅０．２４μｍ、トラックピッチ０．７４μｍの案内溝を有する厚さ０．６ｍｍ、直径１２０ｍｍの射出成形ポリカーボネート基板上に、下記化合物例（１）を２，２，３，３−テトラフルオロプロパノールに１．２重量％の濃度となるように溶解させた。さらに主鎖に脂肪族系のアミン構造を持ち、側鎖にポリエステル、アクリル、ポリウレタン等を持つ櫛形のブロックコポリマーを分散安定化剤とする金微粒子をエタノール中に分散させたコロイド溶液（日本ペイント（株）製、金微粒子濃度２０重量％）を、前記色素溶液に混合比２０：１（色素溶液：コロイド溶液の重量比）となるように添加し、その溶液をスピンコート法により膜厚が１０００Åとなるように基板上に塗布し、記録層を形成した。次いでスパッタ法により金１２００Åの金属反射層を設け、その上にアクリル系フォトポリマーにて５μｍの保護層を設けた。さらに厚さ０．６ｍｍの射出成形ポリカーボネート基板をアクリルフォトポリマーにて接着し記録媒体とした。
【００３３】
【化３】
2004223883.tif 000005
【００３４】
（実施例２）
実施例１において、化合物例（１）の代わりに下記化合物例（２）と（３）を５０：５０で混合した色素を用いたこと以外は、実施例１とまったく同様にして光記録媒体を形成した。
【００３５】
【化４】
2004223883.tif 000006
【００３６】
（実施例３）
実施例１において、化合物（１）の代わりに下記化合物例（４）を用い、塗布溶媒を２，２，３，３−テトラフルオロプロパノールの代わりにエチルシクロヘキサンと２−メトキシエタノールの混合溶媒を用いたこと以外は、実施例２とまったく同様にして光記録媒体を形成した。
【００３７】
【化５】
2004223883.tif 000007
【００３８】
（実施例４）
実施例１〜３で作成した光記録媒体に発振波長６５８ｎｍ、ビーム径１．０μｍの半導体レーザ光を用い、トラッキングしながら信号（線速３．５ｍ／ｓ）を記録し、発振波長６５８ｎｍの半導体レーザの連続光（再生パワー０．７ｍＷ）で再生し、再生波形を観察した。さらに、発振波長６７０ｎｍの半導体レーザでも同様な記録・再生を行った。結果を表１に示す。
【００３９】
（比較例１）
実施例１において、コロイド溶液を用いずに光記録媒体を形成し、記録再生した。結果を表１に示す。
【００４０】
【表１】
2004223883.tif 000008
【００４１】
【発明の効果】
本発明によれば、従来に比べて短波長に発振波長を有する半導体レーザを用いる追記型ＤＶＤシステムにも適用可能な光記録媒体が提供される。また特に記録波長依存性を低減した光記録媒体と、これを用いた光記録方法が提供される。
【図面の簡単な説明】
【図１】金の微粒子からなる薄膜の吸収スペクトルを示す図である。
【図２】有機材料に金属微粒子を添加した記録層の吸収スペクトルと有機材料のみからなる記録層の吸収スペクトルを示す図である。
【図３】本発明の光記録媒体の一実施形態（追記型）を説明するための断面図である。
【図４】本発明の光記録媒体の別の実施形態（ＣＤ−Ｒ）を説明するための断面図である。
【図５】本発明の光記録媒体の別の実施形態（ＤＶＤ−Ｒ）を説明するための断面図である。
【符号の説明】
１    基板
２    記録層
３    下引き層
４    保護層
５    ハードコート層
６    金属反射層
７    保護基板
８    接着層
【図１】
2004223883.tif 000009
【図２】
2004223883.tif 000010
【図３】
2004223883.tif 000011
【図４】
2004223883.tif 000012
【図５】
2004223883.tif 000013